(57)【特許請求の範囲】
【請求項１】
表面に絶縁膜を有するフォトダイオードと、このフォトダイオード上にダイボンドされたレーザチップとを備え、上記レーザチップの後面から出射された光を上記フォトダイオードで受光することにより、上記レーザチップの前面から出射される光の出力をモニターする半導体装置において、
上記フォトダイオードの絶縁膜に、上記レーザチップを上記フォトダイオードにダイボンドする電極の下に位置する穴を設け、
上記フォトダイオードにおいて上記絶縁膜の穴に面する箇所に、導電型が互いに異なる２層の拡散層を形成して、上記レーザチップのアノードと上記フォトダイオードの基板とがショートしないようにしていることを特徴とする半導体装置。
【請求項２】
請求項１に記載の半導体装置において、
上記２層の拡散層のうち表面側の拡散層における拡散深さは１．５〜４．０μｍであることを特徴とする半導体装置。
【請求項３】
表面に絶縁膜を有するフォトダイオードと、このフォトダイオード上にダイボンドされたレーザチップとを備え、上記レーザチップの後面から出射された光を上記フォトダイオードで受光することにより、上記レーザチップの前面から出射される光の出力をモニターする半導体装置において、
上記フォトダイオードの絶縁膜において上記レーザチップと対向する以外の箇所に穴を設けると共に、上記絶縁膜の穴を塞ぐ電極を設け、
上記フォトダイオードにおいて上記絶縁膜の穴に面する箇所に、導電型が互いに異なる２層の拡散層を形成して、上記レーザチップのアノードと上記フォトダイオードの基板とがショートしないようにしていることを特徴とする半導体装置。
【請求項４】
請求項１乃至３のいずれか１つに記載の半導体装置において、
上記電極において上記レーザチップの下に位置する部分はＡｌ／ＴｉＷ／Ａｕ／ＡｕＳｎの４層構造であり、上記電極において上記レーザチップの下以外の部分はＡｌ／ＴｉＷ／Ａｕの３層構造であることを特徴とする半導体装置。
【請求項５】
請求項４に記載の半導体装置において、
上記ＴｉＷの膜厚は３００〜７５０ｎｍであることを特徴とする半導体装置。
【請求項６】
請求項１または２に記載の半導体装置において、
上記電極において上記レーザチップの下の部分はＴｉＷ／Ａｕ／ＡｕＳｎの３層構造であることを特徴とする半導体装置。
【請求項７】
請求項４に記載の半導体装置の製造方法であって、
上記ＡｕＳｎを溶解させるために行うレーザーダイボンドの温度は３４０〜３８０℃であることを特徴とする半導体装置の製造方法。
【発明の詳細な説明】
【０００１】
【発明の属する技術分野】
本発明は、半導体装置およびその製造方法に関する。
【０００２】
【従来の技術】
従来より、ＤＶＤ（デジタル万能ディスク）の読み取り等に用いられる半導体装置としては、図１３に示すように、シリコンサブマウントフォトダイオードチップ１１１と、このシリコンサブマウントフォトダイオードチップ１１１上にダイボンドされたレーザチップとしての赤色レーザダイオード１３とを備えたものがある。
【０００３】
上記シリコンサブマウントフォトダイオードチップ１１１は、Ｎ+型シリコン基板１と、このＮ+型シリコン基板１上のＮ-型シリコンエピタキシャル層２と、このＮ-型シリコンエピタキシャル層２に形成した受光部としてのＰ型拡散層３と、Ｎ-型シリコンエピタキシャル層２とＰ型拡散層３との表面を覆う絶縁膜１０４と、この絶縁膜１０４上に形成された電極１１２とを有している。この電極１１２は、Ａｌ層１０５、ＴｉＷ／Ａｕ層１０６、およびＡｕＳｎ層１０７で構成されている。上記Ａｌ層１０５はＰ型拡散層３及びＮ型拡散層（図示していない）とオーミックコンタクトを取っている。また、上記ＴｉＷ／Ａｕ層１０６のＴｉＷ層はバリアメタルとして作用し、ＴｉＷ／Ａｕ層１０６のＡｕ層はＴｉＷ層とＡｕＳｎ層１０７との密着性を向上させている。また、上記ＡｕＳｎ層１０７は赤色レーザダイオード１３の図示しないＡｕ電極に接着させるハンダの役割を持っている。また、上記赤色レーザダイオード１３は、厚みが５〜６μｍのＰ型層８と、厚みが約１１０μｍのＮ型層９とからなり、６５４ｎｍのレーザ光を出射する。
【０００４】
上記従来の半導体装置を製造する場合、電極１１２上に赤色レーザダイオード１３を乗せ、３８０〜４００℃、１２秒の熱を加えることにより、ＡｕＳｎ層１０７と赤色レーザダイオード１３のＡｕ電極（図示せず）と溶着させている。上記赤色レーザダイオード１３は熱的に弱いために、高温下で長時間使用すると、所望の光出力を得るために必要な動作電流が素子の劣化により徐々に増加する。そうなると、上記赤色レーザダイオード１３は熱暴走により熱破壊される。このような熱破壊を防ぐために、Ｐ型層８の厚みを薄くして熱抵抗を下げているのである。
【０００５】
図１４に、上記従来の半導体装置を上方から見た平面図を示している。なお、図１４では、上記赤色レーザダイオード１３は２点鎖線で図示している。
【０００６】
上記構成の半導体装置では、図１４に示すように、ＡｕＳｎ層１０７上に赤色レーザダイオード１３が乗せられていて、赤色レーザダイオード１３の後面から出射された光をＰ型拡散層３で受光することにより、赤色レーザダイオード１３の前面から出射される光の出力をモニターする。つまり、上記赤色レーザダイオード１３の後面から出射された光に基づいて、赤色レーザダイオード１３の前面における光出力をモニターする。
【０００７】
そして、上記半導体装置の等価回路は、図１５に示すように、シリコンサブマウントフォトダイオードチップ１１１に対応するフォトダイオード１１１０と、赤色レーザダイオード１３とがカソードコモンで接続されている。
【０００８】
【発明が解決しようとする課題】
しかし、上記従来の半導体装置を周囲温度８０℃以上で使用した場合、赤色レーザダイオード１３は、バンドギャップ構造が赤外レーザダイオードと異なるため、高温下での光出力の効率が落ちてしまう。その結果、上記赤色レーザダイオード１３の動作電流が増大し、そのまま赤色レーザダイオード１３に電圧を印加し続けると熱破壊に至ることがあるという問題がある。
【０００９】
そこで、本発明の課題は、レーザチップの熱破壊を阻止することができる半導体装置およびその製造方法を提供することにある。
【００１０】
【課題を解決するための手段】
上記課題を解決するには、レーザチップの発光効率を上げるか、または、サブマウントフォトダイオードの放熱を改善するかして熱抵抗を低減すればよい。本発明は、後者の放熱の改善に関するものでレーザチップをダイボンドする電極直下の絶縁膜に穴を開けて熱抵抗を低減するものである。
【００１１】
つまり、本発明の半導体装置は、表面に絶縁膜を有するフォトダイオードと、このフォトダイオード上にダイボンドされたレーザチップとを備え、上記レーザチップの後面から出射された光を上記フォトダイオードで受光することにより、上記レーザチップの前面から出射される光の出力をモニターする半導体装置において、上記フォトダイオードの絶縁膜に、上記レーザチップを上記フォトダイオードにダイボンドする電極の下に位置する穴を設け、上記フォトダイオードにおいて上記絶縁膜の穴に面する箇所に、導電型が互いに異なる２層の拡散層を形成して、上記レーザチップのアノードと上記フォトダイオードの基板とがショートしないようにしていることを特徴としている。
【００１２】
上記構成の半導体装置によれば、上記フォトダイオードの絶縁膜には、レーザチップをフォトダイオードにダイボンドする電極の下に位置する穴を設けているから、電極の下では絶縁膜が存在せず、熱抵抗が低減される。したがって、高温下で使用しても、レーザチップの熱が効率よく放出され、レーザチップが熱暴走するのを阻止することができる。
【００１３】
例えば、上記絶縁膜としてＳｉＯ2を用いた場合、Ｓｉの熱伝導率は１．５Ｗ／ｃｍ℃であるのに対して、ＳｉＯ2の熱伝導率は０．０１４Ｗ／ｃｍ℃である。つまり、ＳｉＯ2の熱伝導率はＳｉの熱伝導率に比べて２桁も悪いのである。
【００１４】
【００１５】
また、上記フォトダイオードにおいて絶縁膜の穴に面する箇所に、導電型が互いに異なる２層の拡散層を形成して、レーザチップのアノードとフォトダイオードの基板とがショートしないようにしているから、レーザチップからレーザ光を確実に出射させることができる。
【００１６】
一実施形態の半導体装置は、上記２層の拡散層のうち表面側の拡散層における拡散深さは１．５〜４．０μｍである。
【００１７】
上記一実施形態の半導体装置によれば、上記レーザチップをフォトダイオード上にダイボンドする時、溶けた電極がフォトダイオードの基板に向かって突出することがある。このとき、上記２層の拡散層のうち表面側の拡散層における拡散深さが１．５〜４．０μｍに設定されていると、溶けた電極は、２層の拡散層のうち内部側の拡散層にまで達しない。したがって、上記電極が２層の拡散層のうち内部側の拡散層と短絡するのを防止することができる。
【００１８】
また、上記２層の拡散層のうち表面側の拡散層における拡散深さが１．５μｍ未満であると、溶けた電極は、２層の拡散層のうち内部側の拡散層にまで達してしまう。すなわち、上記電極が２層の拡散層のうち内部側の拡散層と短絡するのを阻止できない。
【００１９】
また、上記２層の拡散層のうち表面側の拡散層における拡散深さが４．０μｍを越えるようにするには、内部側の拡散層を５．０μｍ以上に設定しなければならず、上記２層の拡散層の拡散時間が長くなってしまう。
【００２０】
本発明の半導体装置は、表面に絶縁膜を有するフォトダイオードと、このフォトダイオード上にダイボンドされたレーザチップとを備え、上記レーザチップの後面から出射された光を上記フォトダイオードで受光することにより、上記レーザチップの前面から出射される光の出力をモニターする半導体装置において、
上記フォトダイオードの絶縁膜において上記レーザチップと対向する以外の箇所に穴を設けると共に、上記絶縁膜の穴を塞ぐ電極を設け、
上記フォトダイオードにおいて上記絶縁膜の穴に面する箇所に、導電型が互いに異なる２層の拡散層を形成して、上記レーザチップのアノードと上記フォトダイオードの基板とがショートしないようにしていることを特徴としている。
【００２１】
上記構成の半導体装置によれば、上記フォトダイオードの絶縁膜においてレーザチップと対向する以外の箇所に穴を設けると共に、絶縁膜の穴を塞ぐ電極を設けているから、レーザチップの熱を、熱伝導率悪い絶縁膜を介さずにＡｕ等の電極を通じてフォトダイオードに伝えることができる。したがって、高温下で使用しても、レーザチップの熱が効率よく放出され、レーザチップが熱暴走するのを阻止することができる。
【００２２】
上記フォトダイオードにおいて絶縁膜の穴に面する箇所に、導電型が互いに異なる２層の拡散層を形成して、レーザチップのアノードとフォトダイオードの基板とがショートしないようにしているから、レーザチップからレーザ光を確実に出射させることができる。
【００２３】
一実施形態の半導体装置は、上記電極において上記レーザチップの下に位置する部分はＡｌ／ＴｉＷ／Ａｕ／ＡｕＳｎの４層構造であり、上記電極において上記レーザチップの下以外の部分はＡｌ／ＴｉＷ／Ａｕの３層構造である。
【００２４】
上記一実施形態の半導体装置によれば、上記レーザチップの下では電極がＡｌ／ＴｉＷ／Ａｕ／ＡｕＳｎの４層構造であるから、電極のＡｕＳｎ層をレーザチップの例えばＡｕ電極に接着することにより、電極とレーザチップとの密着性を向上させることができる。
【００２５】
一実施形態の半導体装置は、上記ＴｉＷの膜厚は３００〜７５０ｎｍである。
【００２６】
上記一実施形態の半導体装置によれば、上記ＴｉＷの膜厚を３００〜７５０ｎｍに設定することにより、溶けたＡｕＳｎ層がＴｉＷ層を突き抜けることができず、ＡｕＳｎ層とＡｌ層が接触して反応するのを防止できる。
【００２７】
また、上記ＴｉＷ層の膜厚を３００ｎｍ未満に設定すると、ＡｕＳｎ層はＴｉＷ層を突き抜けてしまう。
【００２８】
また、上記ＴｉＷ層の膜厚を７５０ｎｍを越えるように設定すると、ＴｉＷ層にクラックが生じてしまう。
【００２９】
本発明の半導体装置の製造方法は、上記ＡｕＳｎを溶解させるために行うレーザーダイボンドの温度は３４０〜３８０℃であることを特徴としている。
【００３０】
上記構成の半導体装置の製造方法によれば、上記レーザダイボンドの温度を３４０〜３８０℃であることにより、電極を十分に溶解させることができ、電極とレーザチップとの接着強度を向上できる。
【００３１】
また、上記レーザダイボンドの温度が３４０℃未満であると、電極を十分に溶解させることができず、電極とレーザチップとの接着強度が低下してしまう。
【００３２】
また、上記レーザダイボンドの温度が３８０℃を越えると、溶けた電極がフォトダイオードの基板に向かってより深く突出してしまう。
【００３３】
一実施形態の半導体装置は、上記電極において上記レーザチップの下の部分はＴｉＷ／Ａｕ／ＡｕＳｎの３層構造である。
【００３４】
上記一実施形態の半導体装置によれば、上記電極においてレーザチップの下の部分はＴｉＷ／Ａｕ／ＡｕＳｎの３層構造であるから、電極においてレーザチップの下の部分はＡｌ層を有しておらずＡｕＳｎ層とＡｌ層との接触反応は生じない。つまり、この構造では４２０℃でレーザダイボンドしてもＡｕＳｎ層は内側の拡散層に達しない。
【００３５】
【発明の実施の形態】
以下、本発明の半導体装置およびその製造方法を図示の実施の形態により詳細に説明する。ここでは、ＤＶＤの読み取り等に使用されるＤＶＤ用半導体装置の実施の形態について説明するが、本発明はこれに限定されるものではない。
【００３６】
（第１の実施の形態）
図１に、本発明の第１の実施の形態のＤＶＤ用半導体装置の概略断面図を示す。なお、図１３に示す従来例と同一構成部は、同一参照番号を付して説明を省略するか、あるいは、同一参照番号付して簡単に説明する。
【００３７】
上記半導体装置は、図１に示すように、シリコンサブマウントフォトダイオードチップ１１と、このシリコンサブマウントフォトダイオードチップ１１上にダイボンドされたレーザチップとしての赤色レーザダイオード１３とを備えている。上記半導体装置は、赤色レーザダイオード１３の後面１３ｂから出射された光をＰ型拡散層３で受けることにより、赤色レーザダイオード１３の前面１３ａから出射される光の出力をモニターする。すなわち、上記半導体装置は、赤色レーザダイオード１３の後面１３ｂから出射された光に基づいて、赤色レーザダイオード１３の前面１３ａにおける光出力をモニターしている。
【００３８】
上記シリコンサブマウントフォトダイオードチップ１１は、Ｎ+型シリコン基板１と、このＮ+型シリコン基板１上のＮ-型シリコンエピタキシャル層２と、このＮ-型シリコンエピタキシャル層２に形成した受光部としてのＰ型拡散層３と、Ｎ-型シリコンエピタキシャル層２とＰ型拡散層３との表面を覆う絶縁膜４と、この絶縁膜４上に形成された電極１２とを有している。この電極１２において赤色レーザダイオード１３の真下の部分は、Ａｌ層５、ＴｉＷ／Ａｕ層６、およびＡｕＳｎ層７で構成されている。なお、図１ではＴｉＷ／Ａｕ層６が一層であるかのように図示しているが、ＴｉＷ／Ａｕ層６はＴｉＷ層とＡｕ層の２層からなっている。
【００３９】
図２に、上記半導体装置を上方からみた概略平面図を示す。なお、上記赤色レーザダイオード１３は２点鎖線で図示している。
【００４０】
図２に示すように、上記電極１２において赤色レーザダイオード１３の真下以外の部分は、Ａｌ層５とＴｉＷ／Ａｕ層６とで構成されている。また、上記絶縁膜４において赤色レーザダイオード１３の真下の部分には穴１４が形成されていて、この穴１４をＡｌ層５が塞いでいる（図１参照）。これにより、上記Ａｌ層５が、直接、Ｎ-型シリコンエピタキシャル層２に接している。なお、１６はカソード電極、１９はアノード電極であり、１７,１８はコンタクトホールである。
【００４１】
上記構成の半導体装置の等価回路は図３に示すような回路になり、図１５の従来例の等価回路と比べると、シリコンサブマウントフォトダイオードチップ１１に対応するフォトダイオード１１０の向きは同じであるが、赤色レーザダイオード１３の向きが逆になる。つまり、上記フォトダイオード１１０と赤色レーザダイオード１３とはカソードコモンで接続されていない。
【００４２】
上記構成の半導体装置によれば、絶縁膜４において赤色レーザダイオード１３の真下の部分に穴１４が形成されているから、赤色レーザダイオード１３の真下では絶縁膜４が存在せず、熱抵抗が低減される。その結果、高温下で使用しても、赤色レーザダイオード１３の熱が絶縁膜４の穴１４から効率よく放出され、レーザチップが熱暴走するのを阻止することができる。
【００４３】
上記第１の実施の形態の半導体装置では、Ｎ+型シリコン基板やＮ-型シリコンエピタキシャル層２を用いていたが、シリコン以外の基板,エピタキシャル層を用いてもよい。また、Ｎ型基板を用いる代わりにＰ型基板を用いても、本発明から逸脱するものではない。
【００４４】
（第２の実施の形態）
図４は本発明の第２の実施の形態のＤＶＤ用半導体装置の概略断面図であり、図５は上記半導体装置を上方から見た概略平面図である。なお、図１に示す第１の実施の形態と同一構成部は、同一参照番号を付して説明を省略するか、あるいは、同一参照番号付して簡単に説明する。
【００４５】
上記半導体装置は、図１３の従来例の構造と同じカソードコモンにするため、図４に示すようになっている。
【００４６】
具体的には、上記半導体装置は、シリコンサブマウントフォトダイオードチップ３１を有している。このシリコンサブマウントフォトダイオードチップ３１は、Ｎ+型シリコン基板１と、このＮ+型シリコン基板１上のＮ-型シリコンエピタキシャル層２２と、このＮ-型シリコンエピタキシャル層２２に形成した受光部としてのＰ型拡散層２３と、Ｎ-型シリコンエピタキシャル層２２とＰ型拡散層２３との表面を覆う絶縁膜４と、この絶縁膜４上に形成された電極１２とを有している。また、上記Ｎ-型シリコンエピタキシャル層２２において、絶縁膜４の穴１４に面する箇所に２重拡散構造が形成されている。上記２重拡散構造は、Ｐ型拡散層３４と、Ｐ型拡散層３４上に形成されたＮ型拡散層３５とで構成している。上記Ｐ型拡散層３４は、図５に示すように、カソード電極１６でＮ-型シリコンエピタキシャル層２２と短絡している。
【００４７】
図６に、上記半導体装置の等価回路を示している。図６に示すように、上記シリコンサブマウントフォトダイオードチップ３１に対応するフォトダイオード３１０と赤色レーザダイオード１３とがカソードコモンで接続されている。また、上記２重拡散構造、つまりＰ型拡散層３４とＮ型拡散層３５とからなるダイオード６１のアノードは、赤色レーザダイオード１３のカソードと接続される。また、上記ダイオード６１のカソードは、赤色レーザダイオード１３のアノードと接続される。
【００４８】
上記構成の半導体装置によれば、Ｎ-型シリコンエピタキシャル層２２において絶縁膜４の穴１４に面する箇所に２重拡散構造が形成されているから、赤色レーザダイオード１３のＰ型層８に正の電位を加えても、Ｐ型拡散層３４とＮ型拡散層３５とで構成されるダイオード６１は逆バイアスされ、赤色レーザダイオード１３はＮ-型シリコンエピタキシャル層２２とショートしない。したがって、上記フォトダイオード３１０と赤色レーザダイオード１３とがカソードコモンで接続された状態でも、赤色レーザダイオード１３を確実に点灯させることができる。
【００４９】
一方、上記シリコンサブマウントフォトダイオードチップ３１と赤色レーザダイオード１３とをＡｕＳｎ層７で接着する場合、レーザダイボンドを行ってＡｕＳｎ層７を溶解させている。しかし、条件によっては、溶けたＡｕＳｎ層７がバリヤ層であるＴｉＷ／Ａｕ層６を突き破り、Ａｌ層５と反応し、Ｎ-型シリコンエピタキシャル層２２へ向かって急速に拡散し、ついにはＰ型拡散層３４とＮ型拡散層３５との接合面を突き破ることがある。これにより、上記ＡｕＳｎ層７とＰ型拡散層３４が短絡することがある。このような短絡を防止するには、ＴｉＷ／Ａｕ層６のＴｉＷ層の膜厚を以下の（１）のように設定するか、または、Ｎ型拡散層３５の拡散深さを以下の（２）のように設定するか、または、レーザダイボンドの温度を以下の（３）のように設定するのが望ましい。さらに、以下の（１）〜（３）の条件を組み合わせることがなお望ましい。
【００５０】
（１）  上記Ａｌ層５とＰ型拡散層３４との短絡を阻止する上で、ＴｉＷ／Ａｕ層６を構成するＴｉＷ層の膜厚は３００〜７５０ｎｍに設定するのが望ましい。
【００５１】
また、上記ＴｉＷ層の膜厚を３００ｎｍ未満に設定すると、ＡｕＳｎ層７はＴｉＷ層を突き抜けてしまう。すなわち、いわゆるバリア層突き抜けが発生してしまう。
【００５２】
また、上記ＴｉＷ層の膜厚が７５０ｎｍを越えると、ＴｉＷ層にクラックが生じてしまう。
【００５３】
（２）  上記Ａｌ層５とＰ型拡散層３４との短絡を防ぐ上で、Ｎ型拡散層３５の拡散深さは１．５〜４．０μｍに設定するが望ましい。
【００５４】
また、上記Ｎ型拡散層３５の拡散深さを１．５μｍ未満に設定すると、ＡｕＳｎ層７がＴｉＷ／Ａｕ層６を突き破ってＡｌ層５の反応した場合、そのＡｌ層５と反応したＡｕＳｎ層７が突出するときの深さ（いわゆるスパイクの深さ）よりも、Ｎ型拡散層３５の拡散深さが浅くなってしまう。その結果、Ａｌ層５と反応したＡｕＳｎ層７が、Ｐ型拡散層３４とＮ型拡散層３５との接合面を突き破り、Ｐ型拡散層３４と短絡してしまう。
【００５５】
また、上記Ｎ型拡散層３５の拡散深さが４．０μｍを越えると、Ｐ型拡散層３４を５．０μｍ以上に設定する必要が生じ、拡散に時間がかかってしまう。また、上記Ｐ型拡散層３４はＮ-型シリコンエピタキシャル層２２に比べ濃度が２〜３桁高いので拡散深さが５μｍ以上深くなると、光によって表面付近で発生した電子正孔対が再結合して、モニター電流が低下してしまう。
【００５６】
（３）  上記Ａｌ層５とＰ型拡散層３４との短絡を防止する上で、レーザダイボンドの温度は３４０〜３８０℃に設定するのが望ましい。
【００５７】
また、上記レーザダイボンドの温度が３４０℃未満であると、ＡｕＳｎ層７を十分に溶解させることができず、ＡｕＳｎ層７と赤色レーザダイオード１３との接着強度が低下してしまう。
【００５８】
また、上記レーザダイボンドの温度が３８０℃を越えると、ＡｕＳｎ層７がＴｉＷ層を突き破ってＡｌと反応したときのスパイクの深さが、より深くなってしまう。
【００５９】
また、上記第２の実施の形態の半導体装置においても、赤色レーザダイオード１３の熱破壊を阻止できるのは言うまでもない。
【００６０】
（第３の実施の形態）
図７は本発明の第３の実施の形態のＤＶＤ用半導体装置の概略断面図であり、図８は上記半導体装置を上方から見た概略平面図である。なお、図４に示す第２の実施の形態と同一構成部は、同一参照番号を付して説明を省略するか、あるいは、同一参照番号付して簡単に説明する。
【００６１】
上記半導体装置は、図７に示すように、絶縁膜４の穴１４内のＡｌ層をなくしたことが第２の実施の形態と異なる。
【００６２】
具体的には、上記半導体装置が有するシリコンサブマウントフォトダイオードチップ５１は、Ｎ+型シリコン基板１と、このＮ+型シリコン基板１上のＮ-型シリコンエピタキシャル層２２と、このＮ-型シリコンエピタキシャル層２２に形成した受光部としてのＰ型拡散層２３と、Ｎ-型シリコンエピタキシャル層２２とＰ型拡散層２３との表面を覆う絶縁膜４と、この絶縁膜４上に形成された電極１２とを有している。シリコンサブマウントフォトダイオードチップ５１は、Ｎ+型シリコン基板１、Ｎ-型シリコンエピタキシャル層２２、絶縁膜４、および電極３２を備えている。この電極３２において赤色レーザダイオード１３の真下の部分はＴｉＷ／Ａｕ層２６とＡｕＳｎ層２７とからなり、ＴｉＷ／Ａｕ層２６が絶縁膜４の穴１４を塞いでいる。
【００６３】
一方、図８に示すように、上記電極３２において赤色レーザダイオード１３の真下以外の部分は、Ａｌ層２５とＴｉＷ／Ａｕ層２６とで構成されている。上記Ａｌ層２５は、絶縁膜４の穴１４を塞がないようにパターニングされている。
【００６４】
また、上記構成の半導体装置の等価回路は図９に示すような回路になる。図９に示すように、上記シリコンサブマウントフォトダイオードチップ５１に対応するフォトダイオード５１０と、赤色レーザダイオード１３とがカソードコモンで接続されている。また、上記２重拡散構造からなるダイオード９１が接地されており、このダイオード９１のアノードと赤色レーザダイオード１３のカソードが同電位になっている。なお、９２は、抵抗であり、ＴｉＷ／Ａｕ層２６とＮ型拡散層３５とのコンタクト抵抗を擬似的に示している。
【００６５】
上記構成の半導体層装置によれば、レーザダイボンドでＡｕＳｎ層２７がＴｉＷ／Ａｕ層２６を突き破ってもＡｌとの反応を阻止できる。このＡｕＳｎ層２７とＡｌと反応しないことにより、ＡｕＳｎ層２７のスパイクの深さは、４００〜４２０℃のレーザーダイボンドを行っても、Ｐ型拡散層３４とＮ型拡散層３５の接合面の深さを越えない。つまり、上記ＡｕＳｎ層２７は、Ｐ型拡散層３４とＮ型拡散層３５の接合面を突き抜けない。
【００６６】
また、上記ＴｉＷ／Ａｕ層２６とＮ型拡散層３５は完全なオーミックコンタクトがとれず、半導体装置の等価回路は図９に示すような回路になっているが、ダイオード９１は逆バイアスでしか使用しないため、オーミックコンタクトが取れなくても何ら問題ない。
【００６７】
また、上記第３の実施の形態の半導体装置においても、赤色レーザダイオード１３の熱破壊を阻止できるのは言うまでもない。
【００６８】
（第４の実施の形態）
図１０は本発明の第４の実施の形態のＤＶＤ用半導体装置の概略断面図であり、図１１は上記半導体装置を上方から見た概略平面図である。なお、図７に示す第３の実施の形態と同一構成部には、同一参照番号を付して説明を省略するか、あるいは、同一参照番号付して簡単に説明する。
【００６９】
上記半導体装置は、図１０に示すように、Ｎ+型シリコン基板１、Ｎ-型シリコンエピタキシャル層４２、絶縁膜４４、および電極５２を有するシリコンサブマウントフォトダイオードチップ７１を備えている。上記Ｎ-型シリコンエピタキシャル層４２には、受光部としてのＰ型拡散層４３と２重拡散構造とを形成している。この２重拡散構造は、Ｐ型拡散層５４と、Ｐ型拡散層５４上に形成されたＮ型拡散層５５とからなる。また、上記２重拡散構造は、Ｎ-型シリコンエピタキシャル層４２において赤色レーザダイオード１３の真下以外の部分に形成されている。つまり、上記Ｎ-型シリコンエピタキシャル層４２において赤色レーザダイオード１３の真下の部分には２重拡散構造を形成していないのである。また、上記電極５２において赤色レーザダイオード１３の真下の部分は、Ａｌ層４５、ＴｉＷ／Ａｕ層４６、およびＡｕＳｎ層４７で構成されている。
【００７０】
一方、図１１に示すように、上記シリコンサブマウントフォトダイオードチップ７１の絶縁膜４４において、赤色レーザダイオード１３と対向する以外の箇所のみに穴６４を設けている。この絶縁膜４４の穴６４に２重拡散構造が面している。そして、上記電極５２において赤色レーザダイオード１３の真下以外の部分はＡｌ層４５とＴｉＷ／Ａｕ層４６とで構成されていて、絶縁膜４４の穴６４を電極５２のＡｌ層４５が塞いでいる。すなわち、上記絶縁膜４４の穴６４は、ＡｕＳｎ層４７と重ならないように形成されていて、赤色レーザダイオード１３の真下に位置していない。
【００７１】
また、上記構成の半導体装置の等価回路は図１２に示すような回路になる。図１２に示すように、上記シリコンサブマウントフォトダイオードチップ７１に対応するフォトダイオード７１０と、赤色レーザダイオード１３とがカソードコモンで接続されている。また、上記２重拡散構造からなるダイオード１２１が接地されており、このダイオード１２１のアノードと赤色レーザダイオード１３のカソードが同電位になっている。
【００７２】
上記構成の半導体装置によれば、ＡｕＳｎ層４７が、ＴｉＷ／Ａｕ層４６のＴｉＷ層を突き破り、Ａｌ層４５と反応した場合でも、ＡｕＳｎ層４７の直下には穴６４や２重拡散構造が形成されていないから、ＡｕＳｎ層４７とＰ型拡散層５４との短絡が発生しない。
【００７３】
また、電極５２が絶縁膜４４の穴６４を塞いでいる部分はＡｕＳｎ層４７がないため、この部分でＡｕＳｎ層４７がＰ型拡散層５４と短絡することはない。
【００７４】
また、上記第４の実施の形態の半導体装置においても、赤色レーザダイオード１３の熱破壊を阻止できるのは言うまでもない。
【００７５】
【発明の効果】
以上より明らかなように、本発明の半導体装置は、絶縁膜においてレーザチップの真下の部分に穴を形成しているので、熱抵抗は図１３の従来例に比べ３０〜５０％低減され、レーザチップの熱暴走を防止できる。
【００７６】
また、上記半導体装置をＤＶＤ用ピックアップに用いれば、高温下で動作するＤＶＤ用ピックアップを提供することができる。
【図面の簡単な説明】
【図１】  図１は本発明の第１の実施の形態のＤＶＤ用半導体装置の構造を示す概略断面図である。
【図２】  図２は上記第１の実施の形態のＤＶＤ用半導体装置の概略平面図である。
【図３】  図３は上記第１の実施の形態のＤＶＤ用半導体装置の等価回路図である。
【図４】  図４は本発明の第２の実施の形態のＤＶＤ用半導体装置の構造を示す概略断面図である。
【図５】  図５は上記第２の実施の形態のＤＶＤ用半導体装置の概略平面図である。
【図６】  図６は上記第２の実施の形態のＤＶＤ用半導体装置の等価回路図である。
【図７】  図７は本発明の第３の実施の形態のＤＶＤ用半導体装置の構造を示す概略断面図である。
【図８】  図８は上記第３の実施の形態のＤＶＤ用半導体装置の概略平面図である。
【図９】  図９は上記第３の実施の形態のＤＶＤ用半導体装置の等価回路図である。
【図１０】  図１０は本発明の第４の実施の形態のＤＶＤ用半導体装置の構造を示す概略断面図である。
【図１１】  図１１は上記第４の実施の形態のＤＶＤ用半導体装置の概略平面図である。
【図１２】  図１２は上記第４の実施の形態のＤＶＤ用半導体装置の等価回路図である。
【図１３】  図１は従来のＤＶＤ用半導体装置の構造を示す概略断面図である。
【図１４】  図２は上記従来のＤＶＤ用半導体装置の概略平面図である。
【図１５】  図３は上記従来のＤＶＤ用半導体装置の等価回路図である。
【符号の説明】
１                   Ｎ+型シリコン基板
２,２２,４２         Ｎ-型シリコンエピタキシャル層
３,２３,４３         Ｐ型拡散層
４,４４              絶縁膜
１１,３１,５１,７１  シリコンサブマウントフォトダイオードチップ
１２,３２,５２       電極
１３                 赤色レーザダイオード
１４,６４            穴
３４,５４            Ｐ型拡散層
３５,５５            Ｎ型拡散層
【図１】
0003689637.tif 000002
【図２】
0003689637.tif 000003
【図３】
0003689637.tif 000004
【図４】
0003689637.tif 000005
【図５】
0003689637.tif 000006
【図６】
0003689637.tif 000007
【図７】
0003689637.tif 000008
【図８】
0003689637.tif 000009
【図９】
0003689637.tif 000010
【図１０】
0003689637.tif 000011
【図１１】
0003689637.tif 000012
【図１２】
0003689637.tif 000013
【図１３】
0003689637.tif 000014
【図１４】
0003689637.tif 000015
【図１５】
0003689637.tif 000016